Verre métallique formé d’un alliage comprenant : (a-c-x) % atomique de Ni, avec a compris entre 54 et 72; et (b-y) % atomique de Nb, avec b compris entre 35 et 44; et c % atomique de Cu, avec c de 0,05 à 9; et x % atomique d’au moins un élément choisi parmi : Co, Fe, Ag, Mn, Pd, Au, Ir, Os, Pt, Re, Rh, Ru et Tc, préférentiellement choisi parmi : Co, Fe, Ag, Mn et Pd, avec x de 0 à 20; et y % atomique d’au moins un élément choisi parmi: Hf, Ta, Ti, Cr, Mo, Sc, V, W et Y, préférentiellement choisi parmi : Hf, Ta et Ti, avec y de 0 à 20; et z % atomique d’au moins un élément choisi parmi : B, Si, Al, Sn, Ca, Ga, In, Mg et Zn, préférentiellement choisi parmi : B, Si, Al et Sn, avec z de 0 à 10; et au plus 3 % atomique de Zr; et autres éléments au plus 0,1 % en poids chacun et au plus 0,5 % en poids au total. Verre métallique selon la revendication 1 comprenant (a-c-x) % atomique de Ni, avec a de 58 à 66, préférentiellement de 60 à 64, plus préférentiellement de 61 à 63. : Verre métallique selon l’une quelconque des revendications précédentes comprenant (b-y) % atomique de Nb, avec b de 35 à 42, préférentiellement de 36 à 41, plus préférentiellement de 37 à 39. Verre métallique selon l’une quelconque des revendications précédentes comprenant c % atomique de Cu, avec c de 0,05 à 8, préférentiellement de 0,5 à 6, plus préférentiellement de 1 à 4. Verre métallique selon l’une quelconque des revendications précédentes comprenant x % atomique d’au moins un élément choisi parmi Co, Fe, Ag, Mn, Pd, Au, Ir, Os, Pt, Re, Rh, Ru et Tc, avec x de 0,5 à 10, préférentiellement de 1 à 5. Verre métallique selon l’une quelconque des revendications précédentes comprenant y % atomique d’au moins un élément choisi parmi : Hf, Ta, Ti, Cr, Mo, Sc, V, W et Y avec y de 0,5 à 10, préférentiellement de 1 à 5. Verre métallique selon l’une quelconque des revendications précédentes comprenant z % atomique d’au moins un élément choisi parmi : B, Si, Al, Sn, Ca, Ga, In, Mg et Zn, avec z de 0 à 8, préférentiellement de 0,5 à 8, plus préférentiellement de 1 à 5. Verre métallique selon l’une quelconque des revendications précédentes comprenant moins de 3 % atomique de Zr, préférentiellement moins de 2, plus préférentiellement moins de 1, plus préférentiellement encore moins 0,5 ou encore moins de 0,05. Verre métallique selon l’une quelconque des revendications précédentes sélectionnés parmi : Ni 61 Nb 38 Cu 1 , Ni 60 Nb 38 Cu 2 , Ni 59 Nb 38 Cu 3 , Ni 58 Nb 38 Cu 4 , Ni 56 Nb 38 Cu 6 , Ni 54 Nb 38 Cu 8 , Ni 55 Nb 42 Cu 3 , Ni 57 Nb 40 Cu 3 , Ni 5 8 Nb 39 Cu 3 , Ni 60 Nb 37 Cu 3 , Ni 61 Nb 36 Cu 3 . Pièce en verre métallique selon l’une quelconque des revendications précédentes présentant une épaisseur critique supérieure à 0,3 mm, préférentiellement supérieure à 0,5 mm, plus préférentiellement supérieure à 1 mm. Pièce en verre métallique selon la revendication précédente présentant une limite élastique, σel, supérieure à 2000 MPa, préférentiellement supérieure à 2500 MPa, plus préférentiellement supérieure à 2700 MPa. Pièce en verre métallique selon l’une quelconque des revendications 10 et 11 présentant une contribution plastique à la flèche, fp, lors d’un essai de flexion 3 points dans la direction de l’épaisseur pour un échantillon d’épaisseur 0,5mm, de largeur 10mm et de longueur 15mm, une longueur entre appuis de 10 mm et une vitesse de traverse de 0,005 mm/s, supérieure à 0 mm, préférentiellement supérieure à 0,25 mm, plus préférentiellement supérieure à 0,60 mm, encore plus préférentiellement supérieure à 1 mm. Pièce en verre métallique selon l’une quelconque des revendications 10 à 12 telle que l’alliage présente : - une température de transition vitreuse Tg inférieure à 640°C, préférentiellement inférieure à 630°C ; et/ou - une différence ΔTx entre la température de cristallisation Tx et la température de transition vitreuse Tg supérieure à 35, préférentiellement supérieure à 45. Pièce en verre métallique selon l’une quelconque des revendications 10 à 13 telle que la pièce est une pièce horlogère ou une pièce à usage médical. Procédé de fabrication d’une pièce en verre métallique selon l’une quelconque des revendications 10 à 14 comprenant les étapes suivantes : - fondre un mélange de métaux pour obtenir un alliage, - mouler l’alliage obtenu dans un moule, et - refroidir l’alliage moulé avec une vitesse de refroidissement supérieure à une vitesse critique de cristallisation de l’alliage, pour obtenir une préforme d’alliage amorphe ou une pièce en alliage amorphe, - optionnellement, amincir la préforme obtenue pour obtenir une préforme d’alliage amorphe amincie ou une pièce en alliage amorphe, - optionnellement, usiner la préforme d’alliage amorphe, éventuellement amincie, préférentiellement par découpe laser, électroérosion, tournage et/ou thermoformage, pour obtenir une pièce en alliage amorphe selon une géométrie prédéterminée, - optionnellement, réaliser une étape de finition de la pièce en alliage amorphe.